УЛУЧШЕННЫЕ СМЕШАННЫЕ МЕТАЛЛОКСИДНЫЕ КАТАЛИЗАТОРЫ АММОКСИДИРОВАНИЯ

1. Каталитическая композиция, содержащая комплекс оксидов металлов, причем относительные соотношения перечисленных элементов в указанном катализаторе представлены следующей формулой:
m
a
b
c
d
e
f
g
h
n
x
Mo Bi Fe A D E F G Ce Rb O,
где А представляет собой по меньшей мере один элемент, выбранный из группы, состоящей из лития, натрия, калия и цезия; и
D представляет собой по меньшей мере один элемент, выбранный из группы, состоящей из никеля, кобальта, марганца, цинка, магния, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, свинца и германия;
G представляет собой по меньшей мере один элемент, выбранный из группы, состоящей из серебра, золота, рутения, родия, палладия, осмия, иридия, платины и ртути; и
а, b, c, d, е, f, g, h, m, n и x, соответственно, представляют собой атомные отношения висмута (Bi), железа (Fe), A, D, Е, F, G, церия (Се), рубидия (Rb) и кислорода (О) относительно «m» атомов молибдена (Мо), где
а составляет число большее 0, но меньшее или равное 7,
b составляет 0,1-7,
с составляет число большее 0, но меньшее или равное 5,
d составляет 0,1-12,
е составляет 0-5,
f составляет 0-5,
g составляет 0-0,2,
h составляет 0,01-5,
m составляет 10-15,
n составляет число большее 0, но меньшее или равное 5,
х представляет собой число атомов кислорода, необходимое для удовлетворения валентных требований других присутствующих составляющих элементов; и
причем 0,3≤(a+h)/d и
0<(n+c)/(a+h)≤0,2, и
причем указанная каталитическая композиция при использовании для аммоксидирования пропилена в акрилонитрил обеспечивает выход акрилонитрила больше 80%.
2. Каталитическая композиция по п. 1, в которой 0,02<(n+c)/(a+h)≤0,2.
3. Каталитическая композиция по п. 1, в которой 0,04<(n+c)/(a+h)≤0,15.
4. Каталитическая композиция по п. 1, в которой 0,06≤(n+c)/(a+h)≤0,12.
5. Каталитическая композиция, содержащая комплекс оксидов металлов, причем относительные соотношения перечисленных элементов в указанном катализаторе представлены следующей формулой:
m
a
b
c
d
e
f
g
h
n
x
Mo Bi Fe A D E F G Ce Rb O,
где А представляет собой по меньшей мере один элемент, выбранный из группы, состоящей из лития, натрия, калия и цезия; и
D представляет собой по меньшей мере один элемент, выбранный из группы, состоящей из никеля, кобальта, марганца, цинка, магния, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, свинца и германия;
G представляет собой по меньшей мере один элемент, выбранный из группы, состоящей из серебра, золота, рутения, родия, палладия, осмия, иридия, платины и ртути; и
а, b, с, d, е, f, g, h, m, n и x, соответственно, представляют собой атомные отношения висмута (Bi), железа (Fe), A, D, Е, F, G, церия (Ce), рубидия (Rb) и кислорода (О) относительно «m» атомов молибдена (Мо),
причем а составляет число большее 0, но меньшее или равное 7,
b составляет 0,1-7,
с составляет число большее 0, но меньшее или равное 5,
d составляет 0,1-12,
е составляет 0-5,
f составляет 0-5,
g составляет 0-0,2,
h составляет 0,01-5,
m составляет 10-15,
n составляет число большее 0,01, но меньшее или равное 5,
х представляет собой число атомов кислорода, необходимое для удовлетворения валентных требований других присутствующих составляющих элементов; и
причем 0,3≤(a+h)/d,
1,2≤h/b≤5 и
0<(n+c)/(a+h)≤0,2.
6. Каталитическая композиция по п. 5, в которой 0,02<(n+c)/(a+h)≤0,2.
7. Каталитическая композиция по п. 5, в которой 0,04<(n+c)/(a+h)≤0,15.
8. Каталитическая композиция по п. 5, в которой 0,06≤(n+c)/(a+h)≤0,12.
9. Каталитическая композиция, содержащая комплекс оксидов металлов, причем относительные соотношения перечисленных элементов в указанном катализаторе представлены следующей формулой:
m
a
b
c
d
e
f
g
h
n
x
Mo Bi Fe A D E F G Ce Rb O,
где А представляет собой по меньшей мере один элемент, выбранный из группы, состоящей из лития, натрия, калия и цезия; и
D представляет собой по меньшей мере один элемент, выбранный из группы, состоящей из никеля, кобальта, марганца, цинка, магния, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, свинца и германия;
G представляет собой по меньшей мере один элемент, выбранный из группы, состоящей из серебра, золота, рутения, родия, палладия, осмия, иридия, платины и ртути; и
а, b, с, d, е, f, g, h, m, n и x, соответственно, представляют собой атомные отношения висмута (Bi), железа (Fe), A, D, Е, F, G, церия (Ce), рубидия (Rb) и кислорода (О) относительно «m» атомов молибдена (Мо),
причем а составляет число большее 0, но меньшее или равное 7,
b составляет 0,1-7,
с составляет число большее 0, но меньшее или равное 5,
d составляет 0,1-12,
е составляет 0-5,
f составляет 0-5,
g составляет 0-0,2,
h составляет 0,01-5,
m составляет 10-15,
n составляет число большее 0, но меньшее или равное 5,
х представляет собой число атомов кислорода, необходимое для удовлетворения валентных требований других присутствующих составляющих элементов; и
причем 0,3≤(a+h)/d,
1,2≤h/b≤5,
0<a/h<1,5 и
0<(n+c)/(a+h)≤0,2.
10. Каталитическая композиция по п. 9, в которой 0,02<(n+c)/(a+h)≤0,2.
11. Каталитическая композиция по п. 9, в которой 0,04<(n+c)/(a+h)≤0,15.
12. Каталитическая композиция по п. 9, в которой 0,06≤(n+c)/(a+h)≤0,12.
13. Каталитическая композиция по п. 9, в которой 0,45≤a/h≤1,5.
14. Каталитическая композиция по п. 9, в которой 0,8≤a/h≤1,2.
15. Каталитическая композиция, содержащая комплекс оксидов металлов, причем относительные соотношения перечисленных элементов в указанном катализаторе представлены следующей формулой:
m
a
b
c
d
e
f
g
h
i
j
k
l
n
x
Mo Bi Fe A D E F G CeNi Co Mn Mg Rb O,
где А представляет собой по меньшей мере один элемент, выбранный из группы, состоящей из лития, натрия, калия и цезия; и
D представляет собой по меньшей мере один элемент, выбранный из группы, состоящей из цинка, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, германия и свинца;
G представляет собой по меньшей мере один элемент, выбранный из группы, состоящей из серебра, золота, рутения, родия, палладия, осмия, иридия, платины и ртути; и
a, b, с, d, е, f, g, h, i, j, k, l, m, n и x соответственно, представляют собой атомные отношения висмута (Bi), железа (Fe), A, D, Е, F, G, церия (Се), никеля (Ni), кобальта (Со), марганца (Mn), магния (Mg), рубидия (Rb) и кислорода (О) относительно «m» атомов молибдена (Мо),
причем а составляет число большее 0, но меньшее или равное 7,
b составляет 0,1-7,
с составляет число большее 0, но меньшее или равное 5,
d составляет 0,1-12,
е составляет 0-5,
f составляет 0-5,
g составляет 0-0,2,
h составляет 0,01-5,
i составляет 0,1-12,
j составляет 0,1-12,
k составляет 0,1-12,
l составляет 0,1-12,
m составляет 10-15,
n составляет число большее 0, но меньшее или равное 5,
х представляет собой число атомов кислорода, необходимое для удовлетворения валентных требований других присутствующих составляющих элементов; и
причем z=d+i+j+k+l;
0,3≤(a+h)/z;
1,2≤h/b≤5;
0<a/h<1,5;
0,2<i/(i+j+k+l) и
0<(n+c)/(a+h)≤0,2.
16. Каталитическая композиция по п. 15, в которой 0,02<(n+c)/(a+h)≤0,2.
17. Каталитическая композиция по п. 15, в которой 0,04<(n+c)/(a+h)≤0,15.
18. Каталитическая композиция по п. 15, в которой 0,06≤(n+c)/(a+h)≤0,12.
19. Каталитическая композиция по п. 15, в которой 0,45≤а/h≤1,5.
20. Каталитическая композиция по п. 15, в которой 0,8≤a/h≤1,2.
21. Каталитическая композиция, содержащая комплекс оксидов металлов, причем относительные соотношения перечисленных элементов в указанном катализаторе представлены следующей формулой:
m
a
b
c
d
e
f
g
h
n
x
Mo Bi Fe A D E F G Ce Rb O,
где А представляет собой по меньшей мере один элемент, выбранный из группы, состоящей из лития, натрия, калия и цезия; и
D представляет собой по меньшей мере один элемент, выбранный из группы, состоящей из никеля, кобальта, марганца, цинка, магния, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, свинца и германия;
G представляет собой по меньшей мере один элемент, выбранный из группы, состоящей из серебра, золота, рутения, родия, палладия, осмия, иридия, платины и ртути; и
а, b, с, d, е, f, g, h, m, n и x, соответственно, представляют собой атомные отношения висмута (Bi), железа (Fe), A, D, Е, F, G, церия (Се), рубидия (Rb) и кислорода (О) относительно «m» атомов молибдена (Мо),
причем а составляет число большее 0, но меньшее или равное 7,
b составляет 0,1-7,
с составляет число большее 0, но меньшее или равное 5,
d составляет 0,1-12,
е составляет 0-5,
f составляет 0-5,
g составляет 0-0,2,
h составляет 0,01-5,
m составляет 10-15,
n составляет число большее 0, но меньшее или равное 5, и
х представляет собой число атомов кислорода, необходимое для удовлетворения валентных требований других присутствующих составляющих элементов; и
причем 0,15≤(a+h)/d≤0,4;
0<(n+c)/(a+h)≤0,2 и
0,8≤h/b≤5.
22. Каталитическая композиция по п. 21, в которой 0,02<(n+c)/(a+h)≤0,2.
23. Каталитическая композиция по п. 21, в которой 0,04<(n+c)/(a+h)≤0,15.
24. Каталитическая композиция по п. 21, в которой 0,06≤(n+c)/(a+h)≤0,12.
25. Каталитическая композиция по п. 21, в которой 0,45≤a/h≤1,5.
26. Каталитическая композиция по п. 9, в которой 0,8≤a/h≤1,2.
27. Каталитическая композиция, содержащая комплекс оксидов металлов, причем каталитическая композиция не содержит калий, и относительные соотношения перечисленных элементов в указанном катализаторе представлены следующей формулой:
m
a
b
c
d
e
f
g
h
n
x
Mo Bi Fe A D E F G Ce Rb O,
где А представляет собой по меньшей мере один элемент, выбранный из группы, состоящей из натрия, и цезия; и
D представляет собой по меньшей мере один элемент, выбранный из группы, состоящей из никеля, кобальта, марганца, цинка, магния, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, свинца и германия;
G представляет собой по меньшей мере один элемент, выбранный из группы, состоящей из серебра, золота, рутения, родия, палладия, осмия, иридия, платины и ртути; и
а, b, с, d, е, f, g, h, m, n и x, соответственно, представляют собой атомные отношения висмута (Bi), железа (Fe), A, D, Е, F, G, церия (Се), рубидия (Rb) и кислорода (О) относительно «m» атомов молибдена (Мо), где
а составляет число большее 0, но меньшее или равное 7,
b составляет 0,1-7,
с составляет число большее 0, но меньшее или равное 5,
d составляет 0,1-12,
е составляет 0-5,
f составляет 0-5,
g составляет 0-0,2,
h составляет 0,01-5,
m составляет 10-15,
n составляет число большее 0, но меньшее или равное 5, и
х представляет собой число атомов кислорода, необходимое для удовлетворения валентных требований других присутствующих составляющих элементов; и
причем 0,3≤(a+h)/d;
0<(n+c)/(a+h)≤0,2.
28. Способ конверсии олефина, выбранного из группы, состоящей из пропилена, изобутилена или их смесей, в акрилонитрил, метакрилонитрил и их смеси, соответственно, путем реакции в паровой фазе при повышенной температуре и давлении указанного олефина с содержащим молекулярный кислород газом и аммиаком в присутствии катализатора, причем относительные соотношения перечисленных элементов в указанном катализаторе представлены следующей формулой:
m
a
b
c
d
e
f
g
h
n
x
Mo Bi Fe A D E F G Ce Rb O,
где А представляет собой по меньшей мере один элемент, выбранный из группы, состоящей из лития, натрия, калия и цезия; и
D представляет собой по меньшей мере один элемент, выбранный из группы, состоящей из никеля, кобальта, марганца, цинка, магния, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, свинца и германия;
G представляет собой по меньшей мере один элемент, выбранный из группы, состоящей из серебра, золота, рутения, родия, палладия, осмия, иридия, платины и ртути; и
а, b, с, d, е, f, g, h, m, n и x, соответственно, представляют собой атомные отношения висмута (Bi), железа (Fe), A, D, Е, F, G, церия (Се), рубидия (Rb) и кислорода (О) относительно «m» атомов молибдена (Мо), где
а составляет число большее 0, но меньшее или равное 7,
b составляет 0,1-7,
с составляет число большее 0, но меньшее или равное 5,
d составляет 0,1-12,
е составляет 0-5,
f составляет 0-5,
g составляет 0-0,2,
h составляет 0,01-5,
m составляет 10-15,
n составляет число большее 0, но меньшее или равное 5,
х представляет собой число атомов кислорода, необходимое для удовлетворения валентных требований других присутствующих составляющих элементов; и
причем 0,3≤(a+h)/d и
0<(n+c)/(a+h)≤0,2, и
причем указанная каталитическая композиция при использовании для аммоксидирования пропилена в акрилонитрил обеспечивает выход акрилонитрила больше 80%.
29. Способ конверсии олефина, выбранного из группы, состоящей из пропилена, изобутилена или их смесей, в акролеин/акриловую кислоту, метакролеин/метакриловую кислоту и их смеси, соответственно, путем реакции в паровой фазе при повышенной температуре и давлении указанного олефина с содержащим молекулярный кислород газом в присутствии катализатора, причем относительные соотношения перечисленных элементов в указанном катализаторе представлены следующей формулой:
m
a
b
c
a
e
f
g
h
n
x
Mo Bi Fe A D E F G Ce Rb O,
где А представляет собой по меньшей мере один элемент, выбранный из группы, состоящей из лития, натрия, калия и цезия; и
D представляет собой по меньшей мере один элемент, выбранный из группы, состоящей из никеля, кобальта, марганца, цинка, магния, кальция, стронция, кадмия и бария;
Е представляет собой по меньшей мере один элемент, выбранный из группы, состоящей из хрома, вольфрама, бора, алюминия, галлия, индия, фосфора, мышьяка, сурьмы, ванадия и теллура;
F представляет собой по меньшей мере один элемент, выбранный из группы, состоящей из лантана, празеодима, неодима, самария, европия, гадолиния, тербия, диспрозия, гольмия, эрбия, тулия, иттербия, лютеция, скандия, иттрия, титана, циркония, гафния, ниобия, тантала, алюминия, галлия, индия, таллия, кремния, свинца и германия;
G представляет собой по меньшей мере один элемент, выбранный из группы, состоящей из серебра, золота, рутения, родия, палладия, осмия, иридия, платины и ртути; и
а, b, с, d, е, f, g, h, m, n и x, соответственно, представляют собой атомные отношения висмута (Bi), железа (Fe), A, D, Е, F, G, церия (Се), рубидия (Rb) и кислорода (О) относительно «m» атомов молибдена (Мо), где
а составляет число большее 0, но меньшее или равное 7,
b составляет 0,1-7,
с составляет число большее 0, но меньшее или равное 5,
d составляет 0,1-12,
е составляет 0-5,
f составляет 0-5,
g составляет 0-0,2,
h составляет 0,01-5,
m составляет 10-15,
n составляет число большее 0, но меньшее или равное 5,
х представляет собой число атомов кислорода, необходимое для удовлетворения валентных требований других присутствующих составляющих элементов; и
причем 0,3≤(a+h)/d и
0<(n+c)/(a+h)≤0,2.